(57)【要約】【課題】生産性に優れ、かつ少ない乳化剤の使用量で機械的安定性に優れたポリマーラテックスを製造する方法を提供する。【解決手段】ポリマーを溶解した有機溶剤溶液と、乳化剤を溶解した水に層状ケイ酸塩を混合分散した層状ケイ酸塩水分散液とを混合し、乳化した後有機溶剤を留去するポリマーラテックスの製造方法。【選択図】    なし【特許請求の範囲】
【請求項１】
ポリマーを溶解した有機溶剤溶液と、乳化剤を溶解した水に層状ケイ酸塩を混合分散した層状ケイ酸塩水分散液とを混合し、乳化した後有機溶剤を留去するポリマーラテックスの製造方法。
【請求項２】
ポリマーが合成ゴムである請求項１記載のポリマーラテックスの製造方法。
【請求項３】
乳化剤の使用量が、ポリマー１００重量部に対して０．１〜１０重量部である請求項１または２記載のポリマーラテックスの製造方法。
【請求項４】
層状ケイ酸塩の使用量が、ポリマー１００重量部に対して０．１〜１００重量部である請求項１ないし３いずれか１項に記載のポリマーラテックスの製造方法。
【請求項５】
層状ケイ酸塩が、スメクタイトである請求項１ないし４いずれか１項に記載のポリマーラテックスの製造方法。
【発明の詳細な説明】
【技術分野】
【０００１】
本発明は、ポリマーラテックスの製造方法に関する。さらに詳しくは、生産性に優れ、かつ少ない乳化剤の使用量で機械的安定性に優れたポリマーラテックスを製造する方法に関する。
【背景技術】
【０００２】
ポリマーラテックスの製造方法としては、ＳＢＲラテックスやＮＢＲラテックスのようにモノマーより直接乳化重合により製造する方法（例えば、特許文献１）、一旦ポリマーとしたものを有機溶剤に溶解後、ポリエチレングリコールの有機燐酸エステルと、アルキル硫酸塩又はアルキルベンゼンスルホン酸塩との混合物からなる乳化剤を含んだ水を加えて乳化したのち、溶剤を除去することで製造する方法（例えば、特許文献２）等が挙げられる。
【０００３】
乳化重合法は、モノマーから乳化重合により直接ラテックスを得ることができるので、安価で大量の生産が可能であるが、乳化重合で直接製造できないようなポリマーについては製造できない。一方、後者の方法は、有機溶剤に溶解できるポリマーはすべてラテックス化できるが、製造プロセスが煩雑なためコスト面で適応できるポリマーが限定される。又、製造プロセスとして、どうしても乳化剤を多く使用することが必要なため、ポリマーラテックスから得られる材料の性能面の低下が問題となる。このため少しでも生産性を高くして製造すると共に、乳化剤の種類や使用量の適正化を行い、ポリマーラテックスから得られる材料の性能低下をいかに抑えるかが常に求められている。たとえば特許文献３には、熱可塑性エラストマーのアニオン性乳化分散液の製造方法として、特定の異種イオン性界面活性剤を３種類併用することによって、乳化性が向上し、経日安定性および機械的安定性が改良されることが開示されているが、実質的に使用できるポリマーや乳化剤が限定され、又、使用する乳化剤量も多く特殊な用途での使用に限定される。
【特許文献１】特開昭５３−１０９５９１号公報
【特許文献２】特公昭４５−３４２６１号公報
【特許文献３】特開２００３−２５３１３５号公報
【発明の開示】
【発明が解決しようとする課題】
【０００４】
本発明の目的は、生産性に優れ、かつ少ない乳化剤の使用量で機械的安定性に優れたポリマーラテックスを製造する方法を提供することにある。
【課題を解決するための手段】
【０００５】
すなわち、本発明は、ポリマーを溶解した有機溶剤溶液と、乳化剤を溶解した水に層状ケイ酸塩を混合分散した層状ケイ酸塩水分散液とを混合し、乳化した後有機溶剤を留去するポリマーラテックスの製造方法に関する。
以下に本発明を詳細に説明する。
【０００６】
本発明に用いられるポリマーとしては、後述する有機溶剤に溶解可能なものであれば特に限定はなく、合成ゴム、樹脂、熱可塑性エラストマー等が挙げられる。
具体的には、合成ゴムとしては、イソプレンゴム（ＩＲ）、クロロプレンゴム（ＣＲ）、ブチルゴム（ＩＩＲ）、臭素化ブチルゴム（ＢＩＩＲ）、塩素化ブチルゴム（ＣＩＩＲ）、ブタジエンゴム（ＢＲ）、スチレン／ブタジエンゴム（ＳＢＲ）、アクリロニトリル／ブタジエンゴム（ＮＢＲ）、エチレン／プロピレンゴム（ＥＰＲ）、エチレン／プロピレン／ジエンゴム（ＥＰＤＭ）、クロロスルホン化ポリエチレンゴム（ＣＳＭ）、アクリロニトリル／ブタジエンゴムを水素化したゴム（水素化ＮＢＲ）、エピクロロヒドリンゴム（ＣＨＲ）、塩素化ポリエチレン（ＣＭ）等が挙げられる。
樹脂としては、ポリエチレン、塩素化ポリエチレン、ポリ乳酸樹脂、ナイロン、共重合ナイロン、ポリエステル、脂肪族系ポリエステル、ポリスチレン、アクリル樹脂、スチレン／アクリル酸エステル系共重合体等が挙げられる。
熱可塑性エラストマーとしては、スチレン／ブタジエン／スチレン、スチレン／イソプレン／スチレン、スチレン／エチレン／ブタジエン／スチレン等のブロック共重合体等が挙げられる。
中でもポリマーラテックスを用いて得られる材料の耐水性、接着性、機械的強度等の性能を向上することができる観点から、合成ゴムが好ましく、ブチルゴム、臭素化ブチルゴム、塩素化ブチルゴム、エチレン／プロピレン／ジエンゴム、クロロスルホン化ポリエチレンゴム、アクリロニトリル／ブタジエンゴムを水素化したゴムがより好ましい。
合成ゴム、樹脂、熱可塑性エラストマーは、それぞれ、単独あるいは２種以上を混合して用いることができる。
【０００７】
本発明に用いられる有機溶剤としては、特に限定されることはないが、例えば、イソプロピルアルコール等のアルコール類；ペンタン、ヘキサン、へプタン等の脂肪族炭化水素類；ベンゼン、トルエン、キシレン等の芳香族炭化水素類；メチルエチルケトン、メチルイソブチルケトン等のケトン類等が挙げられる。
アルコール類、脂肪族炭化水素類、芳香族炭化水素類およびケトン類は、単独あるいは２種以上を混合して用いることができる。
【０００８】
有機溶剤の使用量は、ポリマー１００重量部に対して５０〜３０００重量部が好ましい。より好ましくは、ポリマー１００重量部に対して２００〜２０００重量部である。
有機溶剤の使用量は、ポリマー１００重量部に対して５０重量部未満であると、ポリマーが溶解しにくい場合や、溶液粘度が高く乳化がしにくい場合がある。また、ポリマー１００重量部に対して３０００重量部を超えると、溶解や乳化は容易であっても、多くの有機溶剤を除去する必要があり、経済的でなく好ましくない。
【０００９】
ポリマーを有機溶剤に溶解する方法としては、特に限定されないが、通常の攪拌機のついたジャケット付き反応槽に、所定量の有機溶剤とポリマーを入れ連続して攪拌することでポリマーの有機溶剤溶液を得ることができる。又、この際、溶解を促進するために３０〜１２０℃の温度に加温してもよい。
【００１０】
本発明に用いられる層状ケイ酸塩としては、例えば、モンモリロナイト、バイデライト、ノントロナイト、サポナイト、ヘクトライト、ソーコナイト、スチブンサイト等のスメクタイトやパーミキュライト等が挙げられる。中でも、スメクタイト、とりわけモンモリロナイトが好適に用いられる。
【００１１】
層状ケイ酸塩の使用量は、特に限定されないが、ポリマー１００重量部に対して０．１〜１００重量部、好ましくは０．５〜５０重量部、さらに好ましくは０．５〜５重量部であることが望ましい。
層状ケイ酸塩の使用量がポリマー１００重量部に対して０．１重量部未満の場合、添加効果がみられない場合があり、１００重量部を超える場合、ラテックス化は可能であるが添加部数に見合う効果がなく効率的ではない。
【００１２】
本発明に用いられる乳化剤としては、特に限定されることはなく、例えば、アニオン系乳化剤、カチオン系乳化剤、ノニオン系乳化剤又は高分子系分散剤等を適宜、単独で又は２種以上を混合して用いることができる。
【００１３】
上記アニオン系乳化剤として、例えば、ポリオキシエチレンラウリルエーテル硫酸ナトリウムなどのポリオキシエチレンアルキルエーテル硫酸塩、ポリオキシエチレンアルキルフェニルエーテル硫酸ナトリウム、アルキルベンゼンスルホン酸ナトリウム、アルキル硫酸ナトリウム、ナフタレンスルホン酸ナトリウムホルマリン縮合物、ジアルキルスルホコハク酸塩又は脂肪酸ナトリウム、脂肪酸カリウム等の脂肪酸石鹸等を挙げることができる。
アニオン系乳化剤は通常水相に存在させて本発明の方法を実施するが、上記脂肪酸石鹸を添加するときには、脂肪酸を有機溶剤中に添加しておき、その中和に必要な水酸化アルカリ金属を水中に添加しておき、乳化にあたって有機溶液相と水相とを混合する際にその境界面で両者を反応させて脂肪酸石鹸を形成させることにより乳化を行ってもよい。
【００１４】
上記カチオン系乳化剤としては、例えば、アルキルトリメチルアンモニウムクロライド、ポリオキシエチレンアルキルアミン、アルキルアミンの酢酸塩等を挙げることができる。
ノニオン系乳化剤としては、例えば、ポリオキシエチレンアルキルエーテル、ポリオキシエチレンアルキルフェニルエーテル、ポリオキシエチレンソルビタンアルキレート、オキシエチレンオキシプロピレンブロック共重合体、ポリグリセリンエステル等を挙げることができる。
【００１５】
高分子系分散剤としては、例えば、ポリビニルアルコール、ヒドロキシエチルセルロース、メチルセルロース、ヒドロキシプロピルセルロース、ポリアクリル酸ナトリウム、ポリメタクリル酸ナトリウム、スチレン無水マレイン酸共重合体等を挙げることができる。
【００１６】
乳化剤の使用量は、ポリマー１００重量部に対して０．１〜１０重量部、好ましくは０．１〜７重量部、より好ましくは０．１〜５重量部であることが望ましい。
乳化剤の使用量がポリマー１００重量部に対して０．１重量部未満の場合、乳化が困難になるおそれがある。また、ポリマー１００重量部に対して１０重量部を超える場合、乳化は可能であるが、ポリマーラテックスより得られる材料の性能が低下する場合が多く好ましくない。
【００１７】
本発明に用いられる水の使用量は、ポリマー有機溶剤溶液の１００重量部に対して２０〜５００重量部が好ましく、２５〜２００重量部がより好ましい。
水の使用量が、ポリマーの有機溶剤溶液１００重量部に対して２０重量部未満であると、乳化することができない場合がある。また、水の使用量が、ポリマーの有機溶剤溶液１００重量部に対して５００重量部を超えると、乳化は容易であっても、多くの水を除去する必要があり、経済的でなく好ましくない。
【００１８】
層状ケイ酸塩水分散液の製造方法としては、あらかじめ所定量の水に乳化剤を溶解させた後、層状ケイ酸塩を分散させる方法、水と層状ケイ酸塩を先に分散させた後、乳化剤を後で添加する方法のどちらでも可能である。また分散方法には特に限定はなく、いわゆるミキサー、高圧分散機、超音波分散機、等の汎用の手段で分散できる。乳化剤および層状ケイ酸塩を分散させる温度は、特に限定されないが、通常、２０〜８０℃の範囲である。
【００１９】
本発明においては、上記方法により得られたポリマーの有機溶剤溶液と層状ケイ酸塩水分散液とを混合し、乳化した後有機溶剤を留去することによりポリマーラテックスを製造することができる。
本発明における乳化方法は、特に限定されないが、適当な剪断力を有する乳化機、例えば、ホモジナイザー、コロイドミルなどを用いて攪拌混合する方法、超音波分散機などを用いて分散し、混合する方法などにより行うことができるが、通常、攪拌混合により行う方が好ましい。乳化温度は、特に限定されないが、通常、５〜７０℃程度である。
本発明においては、さらに、乳化を行った後、引き続き有機溶剤を留去することでポリマーラテックスを得ることができる。本発明における有機溶剤の留去方法は、例えば、減圧下、加熱などの通常の方法により行うことができる。これらの留去方法における減圧、加熱等の条件は、使用する有機溶媒の種類に応じて適宜設定することができる。また、必要に応じて、ラテックスが所望の濃度になるまで、加熱濃縮、遠心分離又は湿式分離などの操作により濃縮することもできる。
【００２０】
本発明により得られるポリマーラテックスは、層状ケイ酸塩を乳化剤と併用しているために、乳化剤の含有量を、層状ケイ酸塩を併用しない場合に比べて減らすことができる。したがって、上記ポリマーラテックスを用いて得られる材料において、多量の乳化剤の含有が原因で生じる耐水性、接着性、機械的強度等の性能低下を抑制することができる。
本発明により得られるポリマーラテックスは、乳化剤の含有量が低いにもかかわらず、層状ケイ酸塩を含有するために分散安定性に優れているので、層状ケイ酸塩を併用しない場合に比べて、高濃度のポリマーを含有することができる。
本発明により得られるポリマーラテックスは、層状ケイ酸塩の分散安定性効果への寄与が大きいので機械的安定性に優れており、ポンプ移送時や加工時のせん断による凝集を防止することができる。従って、本発明により得られるポリマーラテックスは、自動車シート、マットなどの繊維加工用ラテックス、紙、フィルム、成形材料等への塗工用ラテックス、フォームラバー用原料、ＲＦＬ接着剤用のラテックス、あるいはホース、ベルト、ガスケット、パッキング等の成形材料の原料等として、工業的価値の大きいものである。
【発明の効果】
【００２１】
本発明のポリマーラテックスの製造方法は、層状ケイ酸塩の分散安定性効果への寄与が大きいため、ラテックスの生産性を向上することができ、又、機械的安定性が向上したラテックスを生産することができるので、工業的価値の大きいものである。更に、本発明により得られるポリマーラテックスは、層状ケイ酸塩を乳化剤と併用しているために、乳化剤の使用量が低減されている。したがって、本発明のポリマーラテックスの製造方法は、ポリマーラテックスを用いて得られる材料の耐水性、接着性、機械的強度等の性能を向上することができる。
【発明を実施するための最良の形態】
【００２２】
以下、実施例および比較例により本発明をさらに詳しく説明するが、本発明はこれらに限定されるものではない。
【００２３】
実施例１
攪拌機を備えた内容量５００ｍｌのビーカーに純水１２４ｇを入れ、回転数１５０ｒｐｍで攪拌しながらスメクタイト（クニピアＦ：クニミネ工業株式会社製）０．３ｇを入れ、４０℃の温度下に２時間攪拌した。次いで、乳化剤としてオレイン酸カリウム０．６ｇを入れ、１０分攪拌し、層状ケイ酸塩水分散液を得た。
【００２４】
一方、内容積５００ｍｌ容のセパラブルフラスコに臭素化ブチルゴム（ＢＩＩＲ）３０ｇとトルエン２２０ｇを入れ、撹拌下、７０℃で５時間を要して溶解し、ポリマーの有機溶剤溶液を得た。
ポリマーの有機溶剤溶液と層状ケイ酸塩水分散液を混合し、ＴＫホモミキサー（特殊機化工業社製、Ｍ型）を用いて、回転数１２０００ｒｐｍ、温度４０℃で２分間攪拌混合し乳化した。引き続き、得られた乳化液を４０〜９０ｋＰａの減圧下、４０〜７０℃に加熱することにより、トルエンを留去し、臭素化ブチルゴムのラテックスを得た。
【００２５】
実施例２
攪拌機を備えた内容量５００ｍｌのビーカーに純水１２４ｇを入れ、回転数１５０ｒｐｍで攪拌しながらスメクタイト（クニピアＦ：クニミネ工業株式会社製）０．３５ｇを入れ、４０℃の温度下に２時間攪拌した。次いで、乳化剤としてオレイン酸カリウム０．７ｇを入れ、１０分攪拌し、層状ケイ酸塩水分散液を得た。
一方、内容積５００ｍｌ容のセパラブルフラスコに臭素化ブチルゴム３５ｇ、とトルエン２１５ｇを入れ撹拌下、７０℃で５時間溶解してポリマーの有機溶剤溶液を得た。
ポリマーの有機溶剤溶液と層状ケイ酸塩水分散液を混合し、ＴＫホモミキサー（特殊機化工業社製、Ｍ型）を用いて、回転数１２０００ｒｐｍ、温度４０℃で２分間攪拌混合し乳化した。
引き続き、得られた乳化液を４０〜９０ｋＰａの減圧下、４０〜７０℃に加熱することにより、トルエンを留去し、臭素化ブチルゴムのラテックスを得た。
【００２６】
実施例３
攪拌機を備えた内容量５００ｍｌのビーカーに純水１２４ｇを入れ、回転数１５０ｒｐｍで攪拌しながらスメクタイト（クニピアＦ：クニミネ工業株式会社製）０．３ｇを入れ、４０℃の温度下に２時間攪拌した。次いで、乳化剤としてオレイン酸カリウム１．１ｇを入れ、１０分攪拌し、層状ケイ酸塩水分散液を得た。
一方、内容積５００ｍｌ容のセパラブルフラスコにエチレン／プロピレン／ジエンゴム（ＥＰＤＭ）２７．５ｇとトルエン２２２．５ｇを入れ、撹拌下、７０℃で５時間を要して溶解し、ポリマーの有機溶剤溶液を得た。
ポリマーの有機溶剤溶液と層状ケイ酸塩水分散液を混合し、ＴＫホモミキサー（特殊機化工業社製、Ｍ型）を用いて、回転数１２０００ｒｐｍ、温度４０℃で２分間攪拌混合し乳化した。引き続き、得られた乳化液を４０〜９０ｋＰａの減圧下、４０〜７０℃に加熱することにより、トルエンを留去し、エチレン／プロピレン／ジエンゴムのラテックスを得た。
【００２７】
実施例４  
攪拌機を備えた内容量５００ｍｌのビーカーに純水１２４ｇを入れ、回転数１５０ｒｐｍで攪拌しながらスメクタイト（クニピアＦ：クニミネ工業株式会社製）０．３ｇを入れ、４０℃の温度下に２時間攪拌した。次いで、乳化剤としてポリオキシエチレンアルキルフェニルエーテル硫酸ナトリウム１．６ｇを入れ、１０分攪拌し、層状ケイ酸塩水分散液を得た。
一方、内容積５００ｍｌ容のセパラブルフラスコにクロロスルホン化ポリエチレンゴム（  ＣＳＭ）４０ｇとトルエン２１０ｇを入れ、撹拌下、８０℃で５時間を要して溶解し、ポリマーの有機溶剤溶液を得た。
ポリマーの有機溶剤溶液と層状ケイ酸塩水分散液を混合し、ＴＫホモミキサー（特殊機化工業社製、Ｍ型）を用いて、回転数１２０００ｒｐｍ、温度４０℃で２分間攪拌混合し乳化した。引き続き、得られた乳化液を４０〜９０ｋＰａの減圧下、４０〜７０℃に加熱することにより、トルエンを留去し、クロロスルホン化ポリエチレンゴムのラテックスを得た。
【００２８】
実施例５  
攪拌機を備えた内容量５００ｍｌのビーカーに純水１２４ｇを入れ、回転数１５０ｒｐｍで攪拌しながらスメクタイト（クニピアＦ：クニミネ工業株式会社製）０．３ｇを入れ、４０℃の温度下に２時間攪拌した。次いで、乳化剤としてオレイン酸カリウム ０．９ｇとジオクチルスルホコハク酸ナトリウム０．６ｇを入れ、１０分攪拌し、層状ケイ酸塩水分散液を得た。
一方、内容積５００ｍｌ容のセパラブルフラスコにアクリロニトリル／ブタジエンゴムを水素化したゴム（水素化ＮＢＲ）３０ｇとトルエン１７６ｇとイソプロピルアルコール４４ｇを入れ、撹拌下、７０℃で５時間を要して溶解し、ポリマーの有機溶剤溶液を得た。
ポリマーの有機溶剤溶液と層状ケイ酸塩水分散液を混合し、ＴＫホモミキサー（特殊機化工業社製、Ｍ型）を用いて、回転数１２０００ｒｐｍ、温度４０℃で２分間攪拌混合し乳化した。引き続き、得られた乳化液を４０〜９０ｋＰａの減圧下、４０〜７０℃に加熱することにより、トルエンとイソプロピルアルコールを留去し、アクリロニトリル／ブタジエンゴムを水素化したゴムのラテックスを得た。
【００２９】
比較例１〜３
実施例１において、下表に示す様に層状ケイ酸塩を用いないで、得られるラテックスにおけるポリマー溶解濃度を１０重量％、１２重量％、１４重量％となるようにした以外は実施例１と同様にしてラテックス化を試みたが、凝集物となってラテックスは得られなかった。
【００３０】
比較例４および５
実施例１において、下表に示す様に層状ケイ酸塩を用いないで、オレイン酸カリウムをポリマー１００重量部あたり、それぞれ５重量部、８重量部とした以外は実施例１と同様にしてラテックスを得た。評価結果を下表に示す。
【００３１】
得られたラテックスを以下の方法で評価した。評価結果を表１に示した。
（１）重量平均粒子径
レーザー回折式粒度分布測定装置（ＳＡＬＤ−２０００Ｊ、島津製作所社製）を用いて測定した。
（２）機械的安定性    
クラクソン式機械的安定度試験機（株式会社  上島製作所）を用いて評価した。機械的安定度は、得られたラテックスの固形分を５０重量％に調整後、所定容器に８０ｇ取り、直径２０．９ｍｍ、厚み１．５７ｍｍの円板で１４０００ｒｐｍの高速で攪拌し、ラテックス中に目で判定できる凝集物が生成した時間で表す。
通常、凝集物が生成するまでの時間が攪拌開始後１５分以上であれば、機械的安定性は優れていると判断できる。
【００３２】
【表１】
2006137859.tif 000002
【００３３】
表１から、層状ケイ酸塩を使用した実施例１および２の方法によれば、乳化剤の使用量が少なくても容易にポリマーラテックスを製造することができる。一方、層状ケイ酸塩を使用していない比較例１、２および３の方法によれば、乳化剤の使用量が少ないとポリマーラテックスを製造することができないことがわかる。さらに、比較例１でポリマー溶解濃度をさらに低くしてもポリマーラテックスを製造できない点、比較例４、５の層状ケイ酸塩を使用しない場合、機械的安定性に優れたポリマーラテックスを得るためには乳化剤量がポリマー１００重量部あたり５重量部以上必要なことより層状ケイ酸塩の添加効果は明らかである。
【産業上の利用可能性】
【００３４】
本発明のポリマーラテックスの製造方法は、層状ケイ酸塩の分散安定性効果への寄与が大きいため、ラテックスの生産性を向上することができ、又、機械的安定性が向上したラテックスを得ることができるので、工業的価値の大きいものである。又、本発明により得られるポリマーラテックスは、層状ケイ酸塩を乳化剤と併用しているために、乳化剤の使用量が低減されている。したがって、本発明のポリマーラテックスの製造方法は、ポリマーラテックスを用いて得られる材料の耐水性、接着性、機械的強度等の性能を向上することができる。本発明の製造方法により得られるラテックスは、自動車シート、マットなどの繊維加工用ラテックス、紙、フィルム、成形材料等への塗工用ラテックス、フォームラバー用原料、ＲＦＬ接着剤用のラテックス、あるいはホース、ベルト、ガスケット、パッキング等の成形材料の原料として使用することができる。